(57)【要約】【課題】ブレンステッド酸を重合開始剤とするカチオン重合反応による重合体の製造方法であって、ハンドリングの安全性が高く、且つ、分子量分布が高度に単分散化された重合体を得る製造方法、及びこの製造方法に用いる反応システムを提供する。【解決手段】  第１流路にブレンステッド酸前駆体溶液を、第２流路にカチオン重合性モノマー溶液を、第３流路に重合停止剤を導入して各流路内に各液を流通させながら、  ブレンステッド酸前駆体を第１流路内流通時に光照射してブレンステッド酸を生じ、ブレンステッド酸を生じた溶液と第２流路内を流通するモノマー溶液とを合流して反応流路内を流通させながらモノマーをカチオン重合し、反応流路内を流通する重合反応液と第３流路内を流通する重合停止剤とを合流して重合反応を停止し、重合体溶液を得ることを含む重合体の製造方法、並びに、この製造方法に用いるフロー式反応システム。【選択図】図１
2015193759.tif 000002
【特許請求の範囲】
【請求項１】
フロー式反応によりカチオン重合反応を行う重合体の製造方法であって、
第１流路にブレンステッド酸前駆体溶液を、第２流路にカチオン重合性モノマー溶液を、第３流路に重合停止剤をそれぞれ導入して各流路内に各液を流通させながら、
前記ブレンステッド酸前駆体を第１流路内流通時に光照射してブレンステッド酸を生じ、該ブレンステッド酸を生じた溶液と第２流路内を流通する前記モノマー溶液とを合流して反応流路内を流通させながら該モノマーをカチオン重合し、反応流路内を流通する該重合反応液と第３流路内を流通する重合停止剤とを合流して重合反応を停止し、重合体溶液を得ることを含む、製造方法。
【請求項２】
前記ブレンステッド酸のｐＫａが−１．０以下である、請求項１に記載の製造方法。
【請求項３】
前記ブレンステッド酸のｐＫａが−４．０以下である、請求項１に記載の製造方法。
【請求項４】
カチオン重合の反応温度が−４０℃〜−１０℃である、請求項１〜３のいずれか１項に記載の製造方法。
【請求項５】
第１流路と第２流路との合流部の流路の等価直径、及び、反応流路と第３流路との合流部の流路の等価直径が０．２ｍｍ〜１０ｍｍである、請求項１〜４のいずれか１項に記載の製造方法。
【請求項６】
前記反応流路の等価直径が０．１〜５０ｍｍである、請求項１〜５のいずれか１項に記載の製造方法。
【請求項７】
前記ブレンステッド酸前駆体が、スルホニウム化合物である、請求項１〜６のいずれか１項に記載の製造方法。
【請求項８】
前記スルホニウム化合物が下記一般式（ＺＩ）で表される、請求項７に記載の製造方法。
【化１】
2015193759.tif 000018
上記一般式（ＺＩ）中、Ｒ２０１、Ｒ２０２及びＲ２０３は有機基を示す。Ｚ−は非求核性アニオンを示す。
【請求項９】
フロー式反応によりカチオン重合反応を行うブロック共重合体の製造方法であって、
第１流路にブレンステッド酸前駆体溶液を、第２流路に第１のカチオン重合性モノマー溶液を、第３流路に第２のカチオン重合性モノマー溶液を、第４流路に重合停止剤をそれぞれ導入して各流路内に各液を流通させながら、
前記ブレンステッド酸前駆体を第１流路内流通時に光照射してブレンステッド酸を生じ、該ブレンステッド酸を生じた溶液と第２流路内を流通する第１のカチオン重合性モノマー溶液とを合流して第１反応流路内を流通させながら第１のカチオン重合性モノマーをカチオン重合し、第１反応流路内を流通する該重合反応液と第３流路内を流通する第２のカチオン重合性モノマー溶液とを合流して第２反応流路内を流通させながら第２のカチオン重合性モノマーをカチオン重合し、第２反応流路内を流通する該重合反応液と第４流路内を流通する重合停止剤とを合流して重合反応を停止し、ブロック共重合体溶液を得ることを含む、製造方法。
【請求項１０】
カチオン重合反応により重合体を製造するフロー式反応システムであって、
前記フロー式反応システムは、第１流路と、第２流路と、第３流路と、第１〜第３流路のそれぞれに溶液を送り込む送液ポンプと、第１流路と第２流路とが合流する第１合流部と、第１合流部の下流に接続された反応管と、前記反応管と第３流路とが合流する第２合流部と、第２合流部の下流に接続された配管とを有し、
第１流路にはブレンステッド酸前駆体溶液、第２流路にはカチオン重合性モノマー溶液、第３流路には重合停止剤が、それぞれ前記送液ポンプにより導入され、
前記ブレンステッド酸前駆体は第１流路内流通時に光照射されてブレンステッド酸を生じ、該ブレンステッド酸を生じた溶液と第２流路内を流通する前記モノマー溶液が第１合流部で合流して反応管内流通時に該モノマーがカチオン重合し、該重合反応液と第３流路内を流通する重合停止剤が第２合流部で合流して重合反応が停止し、前記配管出口から重合体溶液を得る、システム。
【請求項１１】
カチオン重合反応によりブロック共重合体を製造するフロー式反応システムであって、
前記フロー式反応システムは、第１流路と、第２流路と、第３流路と、第４流路と、第１〜第４流路のそれぞれに溶液を送り込む送液ポンプと、第１流路と第２流路とが合流する第１合流部と、第１合流部の下流に接続された第１反応管と、第１反応管と第３流路とが合流する第２合流部と、第２合流部の下流に接続された第２反応管と、第２反応管と第４流路とが合流する第３合流部と、第３合流部の下流に接続された配管とを有し、
第１流路にはブレンステッド酸前駆体溶液、第２流路には第１のカチオン重合性モノマー溶液、第３流路には第２のカチオン重合性モノマー溶液、第４流路には重合停止剤が、それぞれ前記送液ポンプにより導入され、
前記ブレンステッド酸前駆体は第１流路内流通時に光照射されてブレンステッド酸を生じ、該ブレンステッド酸を生じた溶液と第２流路内を流通する第１のカチオン重合性モノマーが第１合流部で合流して第１反応管内流通時に第１のカチオン重合性モノマーがカチオン重合し、該重合反応液と第３流路内を流通する第２のカチオン重合性モノマーが第２合流部で合流して第２反応管内流通時に第２のカチオン重合性モノマーがカチオン重合し、該重合反応液と第４流路内を流通する重合停止剤が第３合流部で合流して重合反応が停止し、前記配管出口からブロック共重合体溶液を得る、システム。
【発明の詳細な説明】
【技術分野】
【０００１】
本発明は、重合体の製造方法、及びこれに用いるフロー式反応システムに関する。
【背景技術】
【０００２】
カチオン重合は、ポリマーの生長末端の活性種をカチオンとする重合反応である。カチオン重合反応では、重合開始剤としてブレンステッド酸やルイス酸等のカチオンを用いて、ビニル化合物等のモノマーを重合させる。
【０００３】
カチオン重合は、副反応である連鎖移動反応や停止反応を抑制するために極低温下で行なわれ、例えばイソブテンのカチオン重合では、高分子量の重合体を得るために−１００℃付近の温度下で重合反応が行われる（特許文献１）。
また、ポリマーの生長末端の活性種を安定化して上記の副反応を抑制し、分子量分布の狭い重合体を得るリビングカチオン重合も提案されている（例えば、特許文献２、３）。特許文献２及び３に記載のリビングカチオン重合はバッチ式で行われる。しかし、バッチ式は機械的撹拌下での重合反応であるため、反応系にモノマーや重合開始剤の局部的なムラが生じやすく、得られる重合体の分散度の向上には制約がある。
【０００４】
一方、重合開始剤とモノマーをマイクロミキサーに連続的に供給するフロー式反応装置を用いたリビングカチオン重合も知られている。特許文献４には、フロー式反応装置を用いてカチオン重合を行うことで、分子量分布の狭い重合体を得たことが記載されている。
【先行技術文献】
【特許文献】
【０００５】
【特許文献１】特許第２７７５０５６号公報
【特許文献２】特開平７−２９２０３８号公報
【特許文献３】特開平８−５３５１４号公報
【特許文献４】特開２００８−１７７１号公報
【発明の概要】
【発明が解決しようとする課題】
【０００６】
従来からカチオン重合開始剤として、硫酸、メチル硫酸、トリフルオロ酢酸、トリフルオロメタンスルホン酸、リン酸、過塩素酸などのブレンステッド酸や、三フッ化ホウ素、塩化アルミニウム、四塩化チタン、四塩化スズなどのルイス酸が用いられてきた。しかし、ブレンステッド酸は反応性や腐食性が高いものが多く、安全性に十分な配慮を要する。また、金属ルイス酸を用いる場合には、得られる重合体中に多くの金属が残留し、材料中の金属含量が厳しく制限される電子材料や医療材料等への重合体の使用には適さない。
【０００７】
本発明は、ブレンステッド酸を重合開始剤とするカチオン重合反応により、重合体を連続的に製造する方法であって、ハンドリングの安全性に優れ、且つ、分子量分布が高度に単分散化された重合体が得られる製造方法、並びに、この製造方法に用いるフロー式反応システムを提供することを課題とする。
【課題を解決するための手段】
【０００８】
本発明者は上記課題に鑑み鋭意検討を重ねた。そして、光酸発生剤であるブレンステッド酸前駆体溶液をフロー式反応システムの流路内に導入し、流路内流通時に光照射することで、流路内で効率的にブレンステッド酸が生じることに着目するに至った。さらに、ブレンステッド酸が生じた溶液をそのまま、フロー式反応システムの別の流路に導入したカチオン重合性モノマー溶液と合流してモノマーをカチオン重合し、この反応液を、フロー式反応システムのさらに別の流路内に導入した反応停止剤と合流してブレンステッド酸を中和することで、ブレンステッド酸の発生及び中和をフロー式反応システムの流路内で完結することができ、ハンドリングの安全性に優れた連続的なカチオン重合反応システムを構築できることを見い出した。さらに、上記反応システムを用いて得られる重合体の分子量分布は狭く、分子量分布が高度に単分散化された重合体が得られることを見い出し、本発明を完成するに至った。
【０００９】
本発明の上記課題は以下の手段により達成された。
〔１〕
フロー式反応によりカチオン重合反応を行う重合体の製造方法であって、
第１流路にブレンステッド酸前駆体溶液を、第２流路にカチオン重合性モノマー溶液を、第３流路に重合停止剤をそれぞれ導入して各流路内に各液を流通させながら、
上記ブレンステッド酸前駆体を第１流路内流通時に光照射してブレンステッド酸を生じ、ブレンステッド酸を生じた溶液と第２流路内を流通する上記モノマー溶液とを合流して反応流路内を流通させながらモノマーをカチオン重合し、反応流路内を流通する重合反応液と第３流路内を流通する重合停止剤とを合流して重合反応を停止し、重合体溶液を得ることを含む、製造方法。
〔２〕
上記ブレンステッド酸のｐＫａが−１．０以下である、〔１〕に記載の製造方法。
〔３〕
上記ブレンステッド酸のｐＫａが−４．０以下である、〔１〕に記載の製造方法。
〔４〕
カチオン重合の反応温度が−４０℃〜−１０℃である、〔１〕〜〔３〕のいずれかに記載の製造方法。
〔５〕
第１流路と第２流路との合流部の流路の等価直径、及び、反応流路と第３流路との合流部の流路の等価直径が０．２ｍｍ〜１０ｍｍである、〔１〕〜〔４〕のいずれかに記載の製造方法。
〔６〕
上記反応流路の等価直径が０．１〜５０ｍｍである、〔１〕〜〔５〕のいずれかに記載の製造方法。
〔７〕
上記ブレンステッド酸前駆体が、スルホニウム化合物である、〔１〕〜〔６〕のいずれかに記載の製造方法。
〔８〕
上記スルホニウム化合物が下記一般式（ＺＩ）で表される、〔７〕に記載の製造方法。
【００１０】
【化１】
2015193759.tif 000003
【００１１】
上記一般式（ＺＩ）中、Ｒ２０１、Ｒ２０２及びＲ２０３は有機基を示す。Ｚ−は非求核性アニオンを示す。
〔９〕
フロー式反応によりカチオン重合反応を行うブロック共重合体の製造方法であって、
第１流路にブレンステッド酸前駆体溶液を、第２流路に第１のカチオン重合性モノマー溶液を、第３流路に第２のカチオン重合性モノマー溶液を、第４流路に重合停止剤をそれぞれ導入して各流路内に各液を流通させながら、
上記ブレンステッド酸前駆体を第１流路内流通時に光照射してブレンステッド酸を生じ、ブレンステッド酸を生じた溶液と第２流路内を流通する第１のカチオン重合性モノマー溶液とを合流して第１反応流路内を流通させながら第１のカチオン重合性モノマーをカチオン重合し、第１反応流路内を流通する重合反応液と第３流路内を流通する第２のカチオン重合性モノマー溶液とを合流して第２反応流路内を流通させながら第２のカチオン重合性モノマーをカチオン重合し、第２反応流路内を流通する重合反応液と第４流路内を流通する重合停止剤とを合流して重合反応を停止し、ブロック共重合体溶液を得ることを含む、製造方法。
〔１０〕
カチオン重合反応により重合体を製造するフロー式反応システムであって、
上記フロー式反応システムは、第１流路と、第２流路と、第３流路と、第１〜第３流路のそれぞれに溶液を送り込む送液ポンプと、第１流路と第２流路とが合流する第１合流部と、第１合流部の下流に接続された反応管と、上記反応管と第３流路とが合流する第２合流部と、第２合流部の下流に接続された配管とを有し、
第１流路にはブレンステッド酸前駆体溶液、第２流路にはカチオン重合性モノマー溶液、第３流路には重合停止剤が、それぞれ上記送液ポンプにより導入され、
上記ブレンステッド酸前駆体は第１流路内流通時に光照射されてブレンステッド酸を生じ、このブレンステッド酸が生じた溶液と第２流路内を流通する上記モノマー溶液が第１合流部で合流して反応管内流通時に上記モノマーがカチオン重合し、この重合反応液と第３流路内を流通する重合停止剤が第２合流部で合流して重合反応が停止し、上記配管出口から重合体溶液を得る、システム。
〔１１〕
カチオン重合反応によりブロック共重合体を製造するフロー式反応システムであって、
上記フロー式反応システムは、第１流路と、第２流路と、第３流路と、第４流路と、第１〜第４流路のそれぞれに溶液を送り込む送液ポンプと、第１流路と第２流路とが合流する第１合流部と、第１合流部の下流に接続された第１反応管と、第１反応管と第３流路とが合流する第２合流部と、第２合流部の下流に接続された第２反応管と、第２反応管と第４流路とが合流する第３合流部と、第３合流部の下流に接続された配管とを有し、
第１流路にはブレンステッド酸前駆体溶液、第２流路には第１のカチオン重合性モノマー溶液、第３流路には第２のカチオン重合性モノマー溶液、第４流路には重合停止剤が、それぞれ上記送液ポンプにより導入され、
上記ブレンステッド酸前駆体は第１流路内流通時に光照射されてブレンステッド酸を生じ、このブレンステッド酸を生じた溶液と第２流路内を流通する第１のカチオン重合性モノマーが第１合流部で合流して第１反応管内流通時に第１のカチオン重合性モノマーがカチオン重合し、この重合反応液と第３流路内を流通する第２のカチオン重合性モノマーが第２合流部で合流して第２反応管内流通時に第２のカチオン重合性モノマーがカチオン重合し、この重合反応液と第４流路内を流通する重合停止剤が第３合流部で合流して重合反応が停止し、上記配管出口からブロック共重合体溶液を得る、システム。
【００１２】
本明細書において、特定の符号で表示された置換基や連結基等（以下、置換基等という）が複数あるとき、あるいは複数の置換基等を同時もしくは択一的に規定するときには、それぞれの置換基等は互いに同一でも異なっていてもよいことを意味する。このことは、置換基等の数の規定についても同様である。また、式中に同一の表示で表された複数の部分構造の繰り返しがある場合は、各部分構造ないし繰り返し単位は同一でも異なっていてもよい。また、特に断らない限り、複数の置換基等が近接（特に隣接）するときにはそれらが互いに連結したり縮環したりして環を形成していてもよい意味である。
【００１３】
本明細書において化合物（ポリマーを含む）の表示については、化合物そのもののほか、その塩、そのイオンを含む意味に用いる。また、目的の効果を奏する範囲で、構造の一部を変化させたものを含む意味である。
【００１４】
本明細書において置換・無置換を明記していない置換基（連結基についても同様）については、目的の効果を損なわない範囲で、その基にさらに置換基を有していてもよい意味である。これは置換・無置換を明記していない化合物についても同義である。
【００１５】
本明細書において「〜」を用いて表される数値範囲は、「〜」の前後に記載される数値を下限値および上限値として含む範囲を意味する。
【発明の効果】
【００１６】
本発明の製造方法は、フロー方式で重合体を連続的に製造する方法であり、ハンドリングの安全性に優れ、且つ、得られる重合体の分子量分布は高度に単分散化される。また、本発明のフロー式反応システムは、本発明の製造方法に好適な反応システムである。
【図面の簡単な説明】
【００１７】
【図１】本発明のフロー式反応システムの一実施形態の概略を示す図である。
【図２】本発明のフロー式反応システムが備えるフロー式光照射装置の概略を示す図である。
【図３】本発明のフロー式反応システムにおいて、第１流路の受光部を構成するマイクロリアクターの一例を示す図である。
【図４】本発明のフロー式反応システムの別の一実施形態の概略を示す図である。
【発明を実施するための形態】
【００１８】
以下、本発明について詳細に説明する。
【００１９】
［フロー式反応システム］
本発明の重合体の製造方法（以下、「本発明の製造方法」という）に用いるフロー式反応システムの一実施形態を、図１を用いて説明する。図１は本発明に用いるフロー式反応システムの一例を示す概略図である。なお、本発明は、本発明で規定する事項以外は、図面に示された形態に何ら限定されるものではない。例えば、合流部を構成する流路の等価直径は、その上流側又は下流側に位置する流路、反応管、配管の等価直径より大きくてもよいし、小さくてもよいし、同じであってもよい。また、各流路、反応管、及び配管の等価直径は互いに同じであってもよいし、異なっていてもよい。
図１に示すフロー式反応システム（１００）は、ブレンステッド酸前駆体溶液を導入する導入口（Ａ）を備えた第１流路（１）、カチオン重合性モノマー溶液を導入する導入口（Ｂ）を備えた第２流路（２）、重合停止剤を導入する導入口（Ｃ）を備えた第３流路（３）、第１流路（１）と第２流路（２）が合流する第１合流部（４）、第１合流部（４）の下流に接続された反応管（５）、反応管（５）と第３流路が合流する第２合流部（６）、第２合流部（６）の下流に接続された配管（７）を備える。導入口（Ａ）、導入口（Ｂ）及び導入口（Ｃ）にはそれぞれ、シリンジポンプ等の送液ポンプが接続され、このポンプによりブレンステッド酸前駆体溶液、カチオン重合性モノマー溶液及び重合停止剤が送液される。
本明細書において「上流」及び「下流」とは、液体が流れる方向に対して用いられ、液体が導入される側（図１及び４の導入口（Ａ）（Ｂ）（Ｃ）（Ｄ）側）が上流であり、その逆側が下流である。
【００２０】
＜第１流路＞
第１流路（１）にはブレンステッド酸前駆体溶液が導入され、ブレンステッド酸前駆体溶液は第１流路流通時に光照射されてブレンステッド酸を生じる。
第１流路（１）の一部又は全部を、ブレンステッド酸前駆体を光照射してブレンステッド酸を生じるための受光部（Ｅ）とする。ブレンステッド酸前駆体については後述する。
第１流路（１）の受光部（Ｅ）の形態に特に制限はなく、第１流路内を流通するブレンステッド酸前駆体に光エネルギーが吸収され、ブレンステッド酸が生じれば特に制限されない。また、第１流路（１）の受光部（Ｅ）は、照射される光に対して透過性である。照射される光は活性光線又は放射線である。本明細書における「活性光線」又は「放射線」には、例えば、水銀灯の輝線スペクトル、エキシマレーザーに代表される遠紫外線、極紫外（ＥＵＶ）線、Ｘ線又は電子線（ＥＢ）が含まれる。また、本明細書において第１流路に照射する「光」とは、活性光線又は放射線を意味する。
本明細書において「光透過性」とは、照射された光量の５０％以上を透過することをいい。８０％以上を透過することが好ましい。
【００２１】
第１流路（１）の受光部（Ｅ）は、フロー式光照射装置に組み込まれた形態とすることが好ましい。フロー式光照射装置の一例を図２に示す。
【００２２】
図２のフロー式光照射装置（１０１）は内部に光源を備えた筐体であり、受光部（Ｅ）を含む第１流路（１）の一部がフロー式光照射装置内部に組み込まれている。
【００２３】
フロー式光照射装置（１０１）は、少なくとも１つの光源を備える。光源の構成は、使用するブレンステッド酸前駆体の種類に応じて適宜に選択されるものであるが、通常は紫外線光源である。光源として例えば、高圧水銀灯、中圧水銀灯、低圧水銀灯、クセノン、ＬＥＤ（Light-Emitting Diode）や冷陰極蛍光管を用いることができる。エネルギー効率の観点から、低圧水銀灯、クセノン、ＬＥＤや冷陰極蛍光管が好ましい。
【００２４】
フロー式光照射装置（１０１）の内部に組み込まれた第１流路の受光部は、マイクロ流路を有するマイクロリアクターで構成されることが好ましい。例えば、基板上に流路を形成するための溝を形成した第１基板を用意し、この第１基板に形成した溝を覆うように第２基板を接着することで、内部に流路が形成されたマイクロリアクターを作製することができる。マイクロリアクターには溝（流路）に連通する溶液の導入部と、リアクター内を流通した溶液が出ていく排出部が設けられ、この導入部及び排出部には、第１流路を構成するチューブ等の流路が連結される。導入部及び排出部は、例えば、第１基板又は第２基板を貫通し、流路に連通するホールを設けることで形成することができる。
上記受光部を構成するマイクロリアクターの一例を図３に示す。図３（ａ）は、溝（１ｃ）を形成した第１基板（９）を示し、図３（ｂ）は、第１基板（９）の溝（１ｃ）上に光透過性の第２基板（１０）を張り合わせ、溝（１ｃ）を流路として形成したマイクロリアクターである。また、流路の形状は図３に示す形状に限られず、目的にあわせて任意の形状とすることができる。図３に示すマイクロリアクターを用いた場合、第１流路（１）の導入口（Ａ）から導入されたブレンステッド酸前駆体溶液は、マイクロリアクターの導入部（１ａ）からマイクロリアクター内の流路（１ｃ）に導入される。そして、マイクロリアクターの流路（１ｃ）内流通時に、光透過性の第２基板（１０）側に光が照射され、ブレンステッド酸前駆体が光エネルギーを吸収してブレンステッド酸を生じ、このブレンステッド酸を含む溶液が排出部（１ｂ）から排出され、第１流路（１）を通じて第１合流部（４）へと流れていく。
フロー式光照射装置はマイクロリアクターを脱着可能に受け入れるマイクロリアクター収容部を備えていてもよい。第１基板（９）と第２基板（１０）は少なくとも一方が光透過性であり、光透過性基板側を光源側に向けて配設される。第１基板と第２基板が共に光透過性であれば、どちらの基板を光源側に向けてもよい。
上記構成のマイクロリアクターを備えるフロー式光照射装置は、光源からの光をマイクロリアクターの流路全体にわたってより均一に照射することができ、且つ、光源とマイクロリアクターを近接した状態に配置することができるので、マイクロリアクター内を流通するブレンステッド酸前駆体に対して効率的に光エネルギーを到達させることができる。すなわち、ブレンステッド酸前駆体の酸発生効率に優れる。
【００２５】
上記マイクロリアクターの作製において、溝が形成される第１基板（９）としては、例えば、パーフルオロアルコキシアルカン（ＰＦＡ）、テフロン（登録商標）等のフッ素樹脂からなる樹脂基板、ステンレスやハステロイ（登録商標）等の金属基板、石英ガラスやライムソーダガラスからなるガラス基板などを用いることができる。可撓性、耐薬品性、コストの観点からＰＦＡ、テフロン（登録商標）、ステンレスやハステロイが好ましい。第１基板（９）の厚さは１０００〜２００００μｍが好ましい。
また、第２基板（１０）としては、例えば、石英ガラスやライムソーダガラスなどからなるガラス基板が好ましい。第２基板（１０）の厚さは５００〜１００００μｍが好ましい。
【００２６】
上記マイクロリアクター内の流路の形状は特に制限されない。また、マイクロリアクター内の流路の等価直径は１００〜５０００μｍが好ましく、１５０〜２０００μｍがより好ましい。等価直径（ｅｑｕｉｖａｌｅｎｔ  ｄｉａｍｅｔｅｒ）は、相当（直）径とも呼ばれ、機械工学の分野で用いられる用語である。任意の管内断面形状の配管ないし流路に対し等価な円管を想定するとき、その等価円管の管内断面の直径を等価直径という。等価直径（ｄｅｑ）は、Ａ：配管の管内断面積、ｐ：配管のぬれぶち長さ（内周長）を用いて、ｄｅｑ＝４Ａ／ｐと定義される。円管に適用した場合、この等価直径は円管の管内断面の直径に一致する。等価直径は等価円管のデータを基に、その配管の流動あるいは熱伝達特性を推定するのに用いられ、現象の空間的スケール（代表的長さ）を表す。等価直径は、管内断面が一辺ａの正四角形管ではｄｅｑ＝４ａ２／４ａ＝ａ、一辺ａの正三角形管ではｄｅｑ＝ａ／３１／２、流路高さｈの平行平板間の流れではｄｅｑ＝２ｈとなる（例えば、（社）日本機械学会編「機械工学事典」１９９７年、丸善（株）参照）。
また、マイクロリアクター内の流路の長さは１０ｍｍ〜１０００ｃｍとすることが好ましい。マイクロリアクターは平板状であることが好ましい。平板状のマイクロリアクターのサイズは、表面（裏面）の面積を１〜１００００ｃｍ２、厚みを１〜１０ｍｍとすることが好ましい。
【００２７】
フロー式光照射装置において、光源部は温度調節機構を備えていてもよい。これにより、第１流路（１）の加熱を抑えることができ、また、光源の表面温度を適正な範囲に保つことができるので光出力の安定化を図ることができる。受光部がマイクロリアクターで構成されたフロー式光照射装置は商業的に入手することもできる。例えば、株式会社ワイエムシィよりＫｅｙＣｈｅｍ−Ｌｕｍｉｎｏが市販されている。
【００２８】
フロー式光照射装置（１０１）は、上述したマイクロリアクターを備える形態の他、以下の形態とすることも好ましい。すなわち、内部に光源を備えた光透過性の筒状体と、筒状体の外周面に巻き回された第１流路を形成する光透過性のチューブとを含む形態とすることも好ましい。この形態では、光透過性の筒状体の外周面に巻き回される光透過性のチューブを、筒状体の内部に配設された光源部によって照射するので、チューブ内のブレンステッド酸前駆体に極めて効率良く光を照射することができ、反応効率とエネルギー効率の面からみて非常に好ましいフロー式光照射装置を提供できる。
【００２９】
光透過性チューブとしては、例えばパーフルオロアルコキシアルカン（ＰＦＡ）、テフロン（登録商標）チューブや、石英ガラスやライムソーダガラスからなるガラスチューブなどを用いることができる。可撓性、耐薬品性の観点からＰＦＡ、テフロン（登録商標）が好ましい。筒状体としては、例えば、透明なアクリル樹脂やフッ素樹脂からなる筒状体や、或いは、石英ガラスやライムソーダガラスからなる筒状体などを用いることができる。チューブの透過直径は、０．１〜１０ｍｍが好ましく、光透過性の観点からは０．１〜５ｍｍが好ましく、０．５〜２ｍｍがより好ましい。さらに、チューブの長さは、目的とする反応が終了する時間や液体の流速等を考慮して設定されるが、圧損の観点から０．１〜２５ｍが好ましい。
【００３０】
第１流路（１）の受光部（Ｅ）以外の構成は特に制限はない。通常は透過直径が０．１ｍｍ〜１ｃｍ程度、長さが、受光部（Ｅ）の上流側及び下流側をあわせて１０ｃｍ〜１０ｍ程度のチューブが使用される。このチューブの材質も特に制限はなく、例えば、パーフルオロアルコキシアルカン（ＰＦＡ）、テフロン（登録商標）、芳香族ポリエーテルケトン系樹脂、ステンレス、銅（又はその合金）、ニッケル（又はその合金）、チタン（又はその合金）、石英ガラス、ライムソーダガラスなどが挙げられる。可撓性、耐薬品性の観点からチューブの材質はＰＦＡ、テフロン（登録商標）、ステンレス、ニッケル合金（ハステロイ）又はチタンが好ましい。
【００３１】
＜第２流路＞
第２流路（２）には、導入口（Ｂ）から導入されたカチオン重合性モノマー溶液が流通する流路である。カチオン重合性モノマーについては後述する。
第２流路（２）もまた、通常は透過直径が０．１ｍｍ〜１ｃｍ程度、長さが１０ｃｍ〜１０ｍ程度のチューブが使用される。このチューブの材質も特に制限はなく、例えば、パーフルオロアルコキシアルカン（ＰＦＡ）、テフロン（登録商標）、芳香族ポリエーテルケトン系樹脂、ステンレス、銅（又はその合金）、ニッケル（又はその合金）、チタン（又はその合金）、石英ガラス、ライムソーダガラスなどが挙げられる。可撓性、耐薬品性の観点からチューブの材質はＰＦＡ、テフロン（登録商標）、ステンレス、ニッケル合金（ハステロイ）又はチタンが好ましい。
【００３２】
＜第１合流部＞
第１流路（１）を流通するブレンステッド酸前駆体溶液、第２流路（２）を流通するカチオン性重合性モノマー溶液とは、第１合流部（４）で合流する。第１合流部（４）はミキサーの役割を有するものであり、第１流路（１）と第２流路（２）とを１本の流路に合流し、下流の反応流路（反応管（５））へと合流した溶液を送り出すことができれば特に限定されない。例えば、Ｔ字型やＹ字型の構造体等を用いることができる。
第１合流部（４）を構成する流路の等価直径（ここで、第１合流部（４）を構成する流路の等価直径は、本発明の製造方法で規定する第１流路と第２流路との合流部の流路の等価直径である）は混合性能の観点から０．１ｍｍ〜１０ｍｍが好ましく、圧損の観点から０．２ｍｍ〜１０ｍｍの範囲がより好ましい。第１合流部（４）を構成する流路の等価直径はより好ましくは０．１５ｍｍ〜５．０ｍｍである。
第１合流部（４）の材質に特に制限はなく、例えば、パーフルオロアルコキシアルカン（ＰＦＡ）、テフロン（登録商標）、芳香族ポリエーテルケトン系樹脂、ステンレス、銅（又はその合金）、ニッケル（又はその合金）、チタン（又はその合金）、石英ガラス、ライムソーダガラスなどの材質からなるものを用いることができる。
第１合流部（４）（ミキサー）には、市販されているマイクロミキサーを用いることができる。例えばインターディジタルチャンネル構造体を備えるマイクロリアクター；インスティチュート・フュール・マイクロテクニック・マインツ（ＩＭＭ）社製シングルミキサーおよびキャタピラーミキサー；ミクログラス社製ミクログラスリアクター；ＣＰＣシステムス社製サイトス；山武社製ＹＭ−１、ＹＭ−２型ミキサー；島津ＧＬＣ社製ミキシングティーおよびティー（Ｔ字コネクタ）；ＧＬサイエンス社製ミキシングティーおよびティー（Ｔ字コネクタ）；Ｕｐｃｈｕｒｃｈ社製ミキシングティーおよびティー（Ｔ字コネクタ）；；Ｕｐｃｈｕｒｃｈ社製ミキシングティーおよびティー（Ｔ字コネクタ）；Ｖａｌｃｏ社製ミキシングティーおよびティー（Ｔ字コネクタ）；ｓｗａｇｅｌｏｋ社製Ｔ字コネクタ；マイクロ化学技研社製ＩＭＴチップリアクター；東レエンジニアリング開発品マイクロ・ハイ・ミキサー等が挙げられ、いずれも本発明で使用することができる。
【００３３】
＜反応管（反応流路）＞
第１合流部（４）でブレンステッド酸とカチオン重合性モノマー（以下、単に「モノマー」という）が混合され、重合反応が開始する。すなわち、第１合流部（４）で混合された溶液中のモノマーが、反応管（５）内を流通しながら重合する。
反応管（５）の形態に特に制限はないが、チューブであることが好ましい。反応管（５）の好ましい材質は第２流路と同じである。また、反応管の等価直径と長さ、送液ポンプの流速設定によって、重合反応の滞留時間を調整することができる。滞留時間は、所望する重合体の分子量に合わせて適宜調整すればよい。一般に滞留時間が長いほど、モノマーの重合率は高くなる。通常は、反応管の等価直径は０．１〜５０ｍｍ、より好ましくは０．１〜２０ｍｍである。また、反応管の長さは５ｃｍ〜５０ｍとするのが好ましい。
【００３４】
＜第３流路＞
第３流路（３）は、導入口（Ｃ）から導入された重合停止剤が流通する流路である。重合停止剤については後述する。第３流路もまたチューブ状が好ましく、チューブの好ましい形態は第２流路と同じである。
【００３５】
＜第２合流部＞
反応管（５）を流通しながら重合反応が進行している溶液と、第３流路（３）を流通する重合停止剤とは、第２合流部（６）で合流する。第２合流部（６）はミキサーの役割を有するものであり、反応管（５）と第３流路（３）とを１本の流路に合流し、下流の配管（７）へと合流した溶液を送り出すことができれば特に限定されない。第２合流部の好ましい形態は第１合流部と同じである。
【００３６】
＜配管＞
第２合流部（６）において、重合反応が進行している溶液（生長末端に活性種を有する重合体を含む溶液）と重合停止剤を混合することで、ブレンステッド酸が中和され、配管（７）内では重合反応が停止する。配管の好ましい形態は、反応管（５）と同じである。
配管（７）内においてブレンステッド酸は中和されるため、配管から排出される重合体溶液はブレンステッド酸が有する反応性や腐食性が抑えられ、安全性が高い。すなわち、本発明の製造方法は、ブレンステッド酸の生成から中和までをフロー式反応システムの流路内部で行うことができるので、ハンドリングの安全性が高い方法である。
【００３７】
反応管（５）及び配管（７）にはスタティックミキサーが設置されていても良い。スタティックミキサーとは、多数のミキシングエレメントからなる静止型混合器を１個以上組み込んだ管型反応器のことであり、例えば、公知のスルザー式、ケニックス式、東レ式、ノリタケカンパニー式などのものを挙げることができる。ミキシングエレメントは４個以上有するものが好ましく、６個から３０個を有するものがより好ましい。
【００３８】
続いて、本発明の製造方法の別の実施形態について以下に説明する。本発明の製造方法の別の実施形態を図４に示す。図４は、カチオン重合反応によるブロック共重合体の製造方法に用いるフロー式反応システムの一例を示す概略図である。
図４に示す実施形態において、第１流路（１１）、第１流路の受光部（Ｅ）、第２流路（１２）、第１合流部（１５）及び第１反応流路（第１反応管（１６））は、それぞれ上記で説明した図１の実施形態における第１流路（１）、第１流路の受光部（Ｅ）、第２流路（２）、第１合流部（４）及び反応管（５）と同義であり、好ましい形態も同じであるため説明を省略する。
【００３９】
図４の実施形態において、第３流路（１３）の導入口（Ｃ）には、第２流路（１２）に導入するカチオン重合性モノマー（第１のカチオン重合性モノマー）とは異なるカチオン重合性モノマー（第２のカチオン重合性モノマー）が導入され、第３流路（１３）内を流通する。第３流路（１３）の好ましい形態は第２流路（１２）と同じである。
第１反応管（１６）内を流通する重合体溶液は、その生長末端にカチオン活性種を有する状態で第２合流部（１７）に送液され、第２合流部（１７）内において、第３流路（１３）を流通する第２のカチオン重合性モノマー溶液と合流する。第２合流部（１７）はミキサーの役割を有し、第１反応管（１６）と第３流路（１３）とを１本の流路に合流し、下流の第２反応流路（第２反応管（１８））へと合流した溶液を送り出すことができれば特に制限されない。第２合流部の好ましい形態は第１合流部（１５）と同じである。
【００４０】
第２反応管内（１８）においてブロック共重合体が合成される。すなわち、第１反応管内を流通してきた重合体の生長末端に、第２のカチオン重合性モノマーが付加重合される。第２反応管（１８）の好ましい形態は第１反応管（１６）と同じである。
【００４１】
第４流路（１４）は、導入口（Ｄ）から導入された重合停止剤が流通する流路である。第４流路（１４）の好ましい形態は、第２流路（１２）と同じである。
【００４２】
第２反応管（１８）を流通しながら重合反応が進行している溶液と、第４流路（１４）を流通する重合停止剤とは、第３合流部（１９）で合流する。第２合流部（１９）はミキサーの役割を有するものであり、反応管（１８）と第４流路（１４）とを１本の流路に合流し、下流の配管（２０）へと合流した溶液を送り出すことができれば特に限定されない。第３合流部の好ましい形態は第１合流部と同じである。
【００４３】
第３合流部（１９）において、重合反応が進行している溶液（生長末端に活性種を有する重合体を含む溶液）と重合停止剤を混合することで、ブレンステッド酸が中和され、配管（２０）内では重合反応が停止する。配管の好ましい形態は、反応管（１６）と同じである。
配管（２０）内においてブレンステッド酸は中和されているため、配管（２０）から排出されるブロック共重合体溶液はブレンステッド酸が有する反応性や腐食性が抑えられ、安全性が高い。すなわち、図４の実施形態の製造方法もまた、ブレンステッド酸の生成から中和までをフロー式反応システムの流路内部で行うことができるので、ハンドリングの安全性が高い方法である。
【００４４】
上記図１及び４に示される反応システムにおいて、第１流路、第２流路、第３流路及び第４流路に流通する液の流速に特に制限はなく、流路の等価直径、長さ等により適宜に調節される。例えば、上記各流路に流通する液の流速を０．０５ｍＬ／ｍｉｎ〜１０００Ｌ／ｍｉｎとすることができ、０．１ｍＬ／ｍｉｎ〜１００Ｌ／ｍｉｎとすることが好ましい。また、上記各流路に流通する液の流速を０．１ｍＬ／ｍｉｎ〜１０Ｌ／ｍｉｎとしてもよく、０．１ｍＬ／ｍｉｎ〜１Ｌ／ｍｉｎとしてもよく、０．１ｍＬ〜１００ｍＬ／ｍｉｎとしてもよく、０．１ｍＬ〜５０ｍＬ／ｍｉｎとしてもよい。また、各流路に流通する液の流速は、各流路の間で同じであってもよいし、流路毎に異なる流速としてもよい。
【００４５】
ブロック共重合体の組成は、第１のカチオン重合性モノマー及び第２のカチオン重合性モノマーの供給比を調整したり、各反応管での反応液の滞留時間を調整したりすることで制御できる。
【００４６】
本発明の製造方法において、重合反応は、連鎖移動反応や停止反応を抑制するために低温で行われる。したがって、例えば図１及び４に示すシステムにおいては、通常は、第１流路の受光部の下流から配管の一部までの間を低温恒温槽（８、２１）内に配設し、上記低温に維持する。
本発明における重合反応時の反応温度としては、従来のバッチ方式で適用される−７８℃以下としてもよいが、本発明では、重合時の副反応の抑制と工業的に実施可能な温度条件として−４０℃〜−１０℃の温度範囲としても、分散度の低い重合体を得ることができる。この温度範囲であると、重合時の副反応の抑制しつつ簡易な構成の冷却装置を用いて重合体を製造することができ、製造コストを低減できる点でも好ましい。
【００４７】
続いて、本発明の製造方法において、第１流路に導入されるブレンステッド酸前駆体、図１の態様において第２流路（図４の態様では第２流路及び第３流路）に導入されるモノマー、図１の態様において第３流路（図４の態様では第４流路）に導入される重合停止剤について以下に詳細に説明する。
【００４８】
［ブレンステッド酸前駆体］
ブレンステッド酸前駆体は、活性光線又は放射線の光エネルギーを吸収してブレンステッド酸を生じる化合物である。ブレンステッド酸前駆体は活性光線又は放射線の光エネルギーを吸収してブレンステッド酸を生じれば特に制限はなく、例えば、ジアゾニウム化合物（塩）、ホスホニウム化合物（塩）、スルホニウム化合物（塩）、ヨードニウム化合物（塩）、イミドスルホネート、オキシムスルホネート、ジアゾジスルホン、ジスルホン及びｏ−ニトロベンジルスルホネートを挙げることができる。また、光照射により酸を発生する基又は化合物をポリマーの主鎖又は側鎖に導入した化合物、たとえば、米国特許第３，８４９，１３７号、独国特許第３９１４４０７号、特開昭６３−２６６５３号、特開昭５５−１６４８２４号、特開昭６２−６９２６３号、特開昭６３−１４６０３８号、特開昭６３−１６３４５２号、特開昭６２−１５３８５３号、特開昭６３−１４６０２９号等に記載の化合物を用いることができる。
【００４９】
さらに米国特許第３,７７９,７７８号、欧州特許第１２６,７１２号等に記載の光により酸を発生する化合物も使用することができる。
【００５０】
本発明に用いるブレンステッド酸前駆体は、得られる重合体の分子量分布をより高度に単分散化するために、光照射により生じるブレンステッド酸のｐＫａが−１．０以下であることが好ましく、−４．０以下であることがより好ましく、−９．０以下であることがさらに好ましい。また、上記ブレンステッド酸のｐＫａは通常は−１８．０以上である。
【００５１】
また、ブレンステッド酸前駆体の好ましい例として、下記一般式（ＺＩ）、（ＺII）、（ＺIII）又は（ＺIV）で表される化合物、及び、オキシムスルホネート化合物を挙げることができる。
【００５２】
【化２】
2015193759.tif 000004
【００５３】
＜一般式（ＺＩ）の化合物＞
上記一般式（ＺＩ）において、Ｒ２０１〜Ｒ２０３は有機基を表す。
Ｒ２０１〜Ｒ２０３としての有機基の炭素数は１〜３０が好ましく、１〜２０がより好ましい。また、Ｒ２０１〜Ｒ２０３のうち２つの基が結合してＳ＋とともに環構造を形成してもよい。また、この環構造は酸素原子、硫黄原子、エステル結合、アミド結合、カルボニル基を含んでいてもよい。Ｒ２０１〜Ｒ２０３のうち２つの基が結合して形成される２価の基はアルキレン基（好ましくはブチレン基又はペンチレン基）が好ましい。
また、一般式（ＺＩ）で表される化合物は、一般式（ＺＩ）で表される構造を複数有する化合物であってもよい。例えば、一般式（ＺＩ）で表される化合物のＲ２０１〜Ｒ２０３の少なくともひとつが、一般式（ＺＩ）で表される別の化合物のＲ２０１〜Ｒ２０３の少なくともひとつと結合した構造を有する化合物であってもよい。
【００５４】
Ｚ−は非求核性アニオンを示す。この非求核性アニオンとしては、例えば、スルホン酸アニオン、ビス（アルキルスルホニル）イミドアニオン、（アリールスルホニル）（アルキルスルホニル）イミドアニオン、ビス（アリールスルホニル）イミドアニオン、トリス（アルキルスルホニル）メチドアニオン、及び（アリールスルホニル）−ビス（アルキルスルホニル）メチドアニオンを挙げることができる。なお、本明細書において、「スルホニルイミドアニオン」をスルホニミデート、「メチドアニオン」をメチデートともいう。
【００５５】
Ｚ−が非求核性アニオンであることで、分子内求核反応による化合物の経時分解を抑制することができる。
【００５６】
Ｚ−がスルホン酸アニオンの場合、例えば、脂肪族スルホン酸アニオン（ＲＡ−ＳＯ３−、ＲＡは脂肪族基）、芳香族スルホン酸アニオン（ＲＢ−ＳＯ３−、ＲＢは芳香族基）が挙げられる。
【００５７】
上記脂肪族基ＲＡは、アルキル基又はシクロアルキル基が好ましく、より好ましくは炭素数１〜３０のアルキル基及び炭素数３〜３０のシクロアルキル基から選ばれる基（例えば、メチル基、エチル基、プロピル基、イソプロピル基、ｎ−ブチル基、イソブチル基、ｓｅｃ−ブチル基、ペンチル基、ネオペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基、シクロプロピル基、シクロペンチル基、シクロヘキシル基、アダマンチル基、ノルボニル基及びボロニル基から選ばれる基）である。このアルキル基及びシクロアルキル基は置換基を有することも好ましく、この置換基の好ましい例としては後述の置換基群Ｗから選ばれる基が挙げられる。
【００５８】
上記芳香族基ＲＢは、好ましくは炭素数６〜１４のアリール基（例えば、フェニル基、トリル基及びナフチル基から選ばれる基）である。このアリール基は置換基を有してもよく、この置換基の好ましい例としては後述の置換基群Ｗから選ばれる基が挙げられる。
【００５９】
（置換基群Ｗ）
ニトロ基、ハロゲン原子（フッ素原子、塩素原子、臭素原子、沃素原子）、カルボキシル基、水酸基、アミノ基、シアノ基、アルコキシ基（好ましくは炭素数１〜１５)、シクロアルキル基（好ましくは炭素数３〜１５）、アリール基（好ましくは炭素数６〜１４）、アルコキシカルボニル基（好ましくは炭素数２〜７）、アシル基(好ましくは炭素数２〜１２）、アルコキシカルボニルオキシ基（好ましくは炭素数２〜７）、アルキルチオ基（好ましくは炭素数１〜１５）、アルキルスルホニル基（好ましくは炭素数１〜１５）、アルキルイミノスルホニル基（好ましくは炭素数２〜１５）、アリールオキシスルホニル基（好ましくは炭素数６〜２０）、アルキルアリールオキシスルホニル基（好ましくは炭素数７〜２０）、シクロアルキルアリールオキシスルホニル基（好ましくは炭素数１０〜２０）、アルキルオキシアルキルオキシ基（好ましくは炭素数５〜２０）、及びシクロアルキルアルキルオキシアルキルオキシ基（好ましくは炭素数８〜２０）。
置換基群Ｗから選ばれる基がアリール基等の環構造を有する場合、この環構造はさらに置換基を有することも好ましく、この置換基としてはアルキル基（好ましくは炭素数１〜１５）が好ましい。
【００６０】
Ｚ−として例示したビス（アルキルスルホニル）イミドアニオン、（アリールスルホニル）（アルキルスルホニル）イミドアニオン、ビス（アリールスルホニル）イミドアニオン、トリス（アルキルスルホニル）メチドアニオン、及び（アリールスルホニル）−ビス（アルキルスルホニル）メチドアニオンにおけるアルキル基は、炭素数１〜５のアルキル基（好ましくはメチル基、エチル基、プロピル基、イソプロピル基、ｎ−ブチル基、イソブチル基、ｓｅｃ−ブチル基、ペンチル基、及びネオペンチル基から選ばれる基）が好ましく、アリール基は、炭素数６〜１４のアリール基（例えば、フェニル基、トリル基及びナフチル基から選ばれる基）が好ましい。この炭素数１〜５のアルキル基及び炭素数６〜１４のアリール基は置換基を有することも好ましく、この置換基としてはハロゲン原子、ハロゲン原子を置換基として有するアルキル基（好ましくは炭素数１〜１２）、ハロゲン原子を置換基として有するアルコキシ基（好ましくは炭素数１〜１２）、ハロゲン原子を置換基として有するアルキルチオ基（好ましくは炭素数１〜１２）、ハロゲン原子を置換基として有するアルキルオキシスルホニル基（好ましくは炭素数１〜１２）、ハロゲン原子を置換基として有するアリールオキシスルホニル基（好ましくは炭素数１〜１２）、ハロゲン原子を置換基として有するシクロアルキルアリールオキシスルホニル基（好ましくは炭素数１０〜２０）等を挙げることができ、フッ素原子を置換基として有するアルキル基（好ましくは炭素数１〜１２）がより好ましい。
【００６１】
Ｚ−の非求核性アニオンは、一般式（ＺＩ）の化合物が光エネルギーを吸収して解離し、ブレンステッド酸（ＺＨ）を生じる。このブレンステッド酸のｐＫａは−１．０以下が好ましい。この場合、Ｚ−はスルホン酸のα位の炭素原子が置換基としてフッ素原子を有する脂肪族スルホン酸アニオン；塩素原子、フッ素原子又はフッ素原子を有する基を置換基として有する芳香族スルホン酸アニオン；アリール基およびアルキル基が置換基としてフッ素原子を有する（アリールスルホニル）（アルキルスルホニル）イミドアニオン、アルキル基が置換基としてフッ素原子を有するビス（アルキルスルホニル）イミドアニオン、アルキル基が置換基としてフッ素原子を有するトリス（アルキルスルホニル）メチドアニオン、又は、アリール基およびアルキル基が置換基としてフッ素原子を有する（アリールスルホニル）−ビス（アルキルスルホニル）メチドアニオンが好ましい。
【００６２】
また、一般式（ＺＩ）の化合物が光エネルギーを吸収して生じるブレンステッド酸のｐＫａはより好ましくは−４．０以下である。この場合、アリール基およびアルキル基が置換基としてフッ素原子を有する（アリールスルホニル）（アルキルスルホニル）イミドアニオン、アルキル基が置換基としてフッ素原子を有するビス（アルキルスルホニル）イミドアニオン、アルキル基が置換基としてフッ素原子を有するトリス（アルキルスルホニル）メチドアニオン、アリール基およびアルキル基が置換基としてフッ素原子を有する（アリールスルホニル）−ビス（アルキルスルホニル）メチドアニオン、又は、アリール基が置換基としてフッ素原子を有するビス（アリールスルホニル）イミドアニオンが好ましい。
【００６３】
一般式（ＺＩ）の化合物が光エネルギーを吸収して生じるブレンステッド酸のｐＫａはさらに好ましくは−９．０以下である。この場合、アルキル基が置換基としてフッ素原子を有するビス（アルキルスルホニル）イミドアニオン、アルキル基が置換基としてフッ素原子を有するトリス（アルキルスルホニル）メチドアニオンであることが好ましい。
また、一般式（ＺＩ）の化合物が光エネルギーを吸収して生じるブレンステッド酸のｐＫａは通常は−１８．０以上である。
【００６４】
Ｚ−が解離して得られるブレンステッド酸（ＺＨ）は、本発明の製造方法において重合開始剤として機能する。ＺＨのｐＫａを低くすることで（強酸とすることで）、モノマーへの付加反応速度、すなわち開始反応速度が大きく向上し、更にカチオン重合末端のカルボカチオンが非求核性のアニオン（Ｚ−）で安定化される。これにより、停止反応や転移反応などの副反応が抑制され、分子量分布の狭い重合体が合成できる。
酸のｐＫａはＡｄｖａｎｃｅｄ  Ｃｈｅｍｉｓｔｒｙ  Ｄｅｖｅｌｏｐｍｅｎｔ（ＡＣＤ／Ｌａｂｓ）Ｓｏｆｔｗａｒｅ  Ｖ１１．０２（１９９４−２０１４  ＡＣＤ／Ｌａｂｓ）による計算値、あるいは文献値（例えばＪ．Ｐｈｙｓ．Ｃｈｅｍ．Ａ  ２０１１，１１５，６６４１−６６４５等）に記載の値を用いることができる。
後述の例示化合物を構成するアニオン（Ｘ１）〜（Ｘ１１）から生じるブレンステッド酸のｐＫａを以下に示す。
【００６５】
【表１】
2015193759.tif 000005
【００６６】
一般式（ＺＩ）で表される化合物の好ましい形態として、以下に説明する化合物（ＺＩ−１）、（ＺＩ−２）、及び（ＺＩ−３）を挙げることができる。
【００６７】
−化合物（ＺＩ−１）−
化合物（ＺＩ−１）は、上記一般式（ＺＩ）のＲ２０１〜Ｒ２０３の少なくとも１つが芳香族基である芳香族スルホニウム化合物、即ち、芳香族スルホニウムをカチオンとする化合物である。
【００６８】
芳香族スルホニウム化合物は、Ｒ２０１〜Ｒ２０３の全てが芳香族基でもよいし、Ｒ２０１〜Ｒ２０３のうち１つ又は２つが芳香族基で、残りがアルキル基（好ましくは炭素数１〜１２）又はシクロアルキル基（好ましくは炭素数３〜８）であることも好ましい。
【００６９】
芳香族スルホニウム化合物としては、例えば、トリアリールスルホニウム化合物、ジアリールアルキルスルホニウム化合物、アリールジアルキルスルホニウム化合物、ジアリールシクロアルキルスルホニウム化合物、アリールジシクロアルキルスルホニウム化合物を挙げることができる。芳香族スルホニウム化合物の芳香族基がアリール基である場合、フェニル基又はナフチル基が好ましく、更に好ましくはフェニル基である。
【００７０】
芳香族スルホニウム化合物の芳香族基は、酸素原子、窒素原子、硫黄原子等を有する芳香族複素環構造を有してもよい。芳香族複素環基は、例えば、ピロール残基（ピロールから水素原子が１個失われることによって形成される基）、フラン残基（フランから水素原子が１個失われることによって形成される基）、チオフェン残基（チオフェンから水素原子が１個失われることによって形成される基）、インドール残基（インドールから水素原子が１個失われることによって形成される基）、ベンゾフラン残基（ベンゾフランから水素原子が１個失われることによって形成される基）、ベンゾチオフェン残基（ベンゾチオフェンから水素原子が１個失われることによって形成される基）等を挙げることができる。芳香族スルホニウム化合物が２つ以上の芳香族基を有する場合に、２つ以上ある芳香族基は同一であっても異なっていてもよい。
【００７１】
Ｒ２０１〜Ｒ２０３が芳香族基の場合、この芳香族基は置換基を有する形態であることも好ましい。この置換基としては、例えば、アルキル基（好ましくは炭素数１〜１５）、シクロアルキル基（好ましくは炭素数３〜１５）、アリール基（好ましくは炭素数６〜１４）、アルコキシ基（好ましくは炭素数１〜１５）、ハロゲン原子、水酸基、フェニルチオ基が挙げられ、さらに好ましくは炭素数１〜１２の直鎖又は分岐アルキル基、炭素数３〜１２のシクロアルキル基及びハロゲン原子から選ばれる基であり、さらに好ましくは炭素数１〜４のアルキル基又はハロゲン原子である。この置換基は、３つのＲ２０１〜Ｒ２０３のうちのいずれか１つに置換していてもよいし、いずれか２つに置換していてもよいし、３つ全てに置換していてもよい。また、Ｒ２０１〜Ｒ２０３がアリール基の場合に、置換基はパラ位に置換していることが好ましい。
【００７２】
化合物（ＺＩ−１）のＺ−は上述したＺ−と同義であり、好ましい形態も同じである。
【００７３】
−化合物（ＺＩ−２）−
化合物（ＺＩ−２）は、一般式（ＺＩ）におけるＲ２０１〜Ｒ２０３が芳香環を有さない有機基である化合物である。
【００７４】
Ｒ２０１〜Ｒ２０３としての芳香環を含有しない有機基の炭素数は１〜３０が好ましく、より好ましくは１〜２０である。
【００７５】
Ｒ２０１〜Ｒ２０３は、好ましくはアルキル基、シクロアルキル基、アリル基又はビニル基であり、更に好ましくは直鎖又は分岐の２−オキソアルキル基、２−オキソシクロアルキル基、アルコキシカルボニルメチル基、特に好ましくは直鎖又は分岐構造の２−オキソアルキル基である。
【００７６】
Ｒ２０１〜Ｒ２０３がアルキル基の場合、好ましくは炭素数１〜１０の直鎖又は分岐アルキル基（好ましくはメチル基、エチル基、プロピル基、ブチル基又はペンチル基）であり、より好ましくは炭素数１〜１０の２−オキソアルキル基、又は炭素数１〜１０のアルコキシカルボニルメチル基である。この２−オキソアルキル基は、直鎖又は分岐のいずれであってもよい。２−オキソアルキル基はアルキル基の２位の炭素原子が＞Ｃ＝Ｏの形態の基である。
【００７７】
また、Ｒ２０１〜Ｒ２０３がシクロアルキル基の場合、好ましくは炭素数３〜１０のシクロアルキル基（好ましくはシクロペンチル基、シクロヘキシル基、又はノルボニル基）であり、より好ましくは炭素数３〜１０の２−オキソシクロアルキル基である。
２−オキソシクロアルキル基は、シクロアルキル基の２位の炭素原子が＞Ｃ＝Ｏの形態の基である。
【００７８】
Ｒ２０１〜Ｒ２０３がアルコキシカルボニルメチル基の場合、このアルコキシ基は好ましくは炭素数１〜５のアルコキシ基（好ましくはメトキシ基、エトキシ基、プロポキシ基、ブトキシ基、又はペントキシ基）である。
【００７９】
化合物（ＺＩ−２）のＺ−は上述したＺ−と同義であり、好ましい形態も同じである。
【００８０】
Ｒ２０１〜Ｒ２０３がアルキル基又はシクロアルキル基の場合、このアルキル基及びシクロアルキル基は置換基を有する形態であることも好ましい。この置換基としては、例えば、アルキル基（好ましくは炭素数１〜１５）、シクロアルキル基（好ましくは炭素数３〜１５）、アリール基（好ましくは炭素数６〜１４）、アルコキシ基（好ましくは炭素数１〜１５）、ハロゲン原子、水酸基、フェニルチオ基、シアノ基及びニトロ基が挙げられ、さらに好ましくはハロゲン原子、アルコキシ基（好ましくは炭素数１〜５）、水酸基、シアノ基及びニトロ基から選ばれる基である。この置換基は、３つのＲ２０１〜Ｒ２０３のうちのいずれか１つに置換していてもよいし、いずれか２つに置換していてもよいし、３つ全てに置換していてもよい。
【００８１】
−化合物（ＺＩ−３）−
化合物（ＺＩ−３）は、下記一般式（ＺＩ−３）で表される化合物（フェナシルスルフォニウム塩構造を有する化合物）である。
【００８２】
【化３】
2015193759.tif 000006
【００８３】
一般式（ＺＩ−３）において、Ｒ１ｃ〜Ｒ５ｃは水素原子、アルキル基、シクロアルキル基、アルコキシ基又はハロゲン原子を表す。
Ｒ６ｃ及びＲ７ｃは水素原子、アルキル基又はシクロアルキル基を表す。
Ｒｘ及びＲｙはアルキル基、シクロアルキル基、アリル基又はビニル基を表す。
Ｚｃ−は上述のＺ−と同義であり、好ましい形態も同じである。
【００８４】
Ｒ１ｃ〜Ｒ５ｃ中のいずれか２つ以上、Ｒ６ｃとＲ７ｃ、及びＲｘとＲｙは、それぞれ結合して環構造を形成しても良い。この環構造は、酸素原子、硫黄原子、エステル結合、アミド結合を含んでいてもよい。また、この環構造は５員環又は６員環が好ましい。
【００８５】
Ｒ１ｃ〜Ｒ７ｃがアルキル基の場合、直鎖又は分岐のいずれであってもよく、好ましくは炭素数１〜２０個のアルキル基、好ましくは炭素数１〜１２個のアルキル基（好ましくはメチル基、エチル基、直鎖もしくは分岐プロピル基、直鎖もしくは分岐ブチル基、又は直鎖もしくは分岐ペンチル基）である。
また、Ｒ１ｃ〜Ｒ７ｃがシクロアルキル基の場合、好ましくは炭素数３〜８のシクロアルキル基（好ましくはシクロペンチル基又はシクロヘキシル基）である。
【００８６】
Ｒ１ｃ〜Ｒ５ｃがアルコキシ基の場合、直鎖、分岐、環状のいずれであってもよく、好ましくは炭素数１〜１０のアルコキシ基、より好ましくは、炭素数１〜５の直鎖及び分岐アルコキシ基（好ましくはメトキシ基、エトキシ基、直鎖又は分岐プロポキシ基、直鎖又は分岐ブトキシ基、直鎖又は分岐ペントキシ基）、又は炭素数３〜８のシクロアルコキシ基（好ましくはシクロペンチルオキシ基又はシクロヘキシルオキシ基）である。
【００８７】
好ましくは、Ｒ１ｃ〜Ｒ５ｃの内のいずれかがアルキル基、シクロアルキル基、又はアルコキシ基であり、更に好ましくは、Ｒ１ｃ〜Ｒ５ｃの炭素数の和が１〜１５である。これにより、溶剤溶解性がより向上し、保存時にパーティクルの発生が抑制される。
【００８８】
Ｒｘ及びＲｙがアルキル基の場合、直鎖又は分岐のいずれであってもよく、好ましくは炭素数１〜２０個のアルキル基、より好ましくは炭素数１〜１２個のアルキル基（好ましくはメチル基、エチル基、直鎖もしくは分岐プロピル基、直鎖もしくは分岐ブチル基、又は直鎖もしくは分岐ペンチル基）であり、これらのアルキル基の２位の炭素原子が＞Ｃ＝Ｏである２−オキソアルキル基も好ましい。また、上記アルキル基はアルコキシカルボニルメチル基であることも好ましく、このアルコキシ基は炭素数１〜１０、より好ましくは、炭素数１〜５の直鎖及び分岐アルコキシ基（好ましくはメトキシ基、エトキシ基、直鎖又は分岐プロポキシ基、直鎖又は分岐ブトキシ基、直鎖又は分岐ペントキシ基）、又は炭素数３〜８のシクロアルコキシ基（好ましくはシクロペンチルオキシ基又はシクロヘキシルオキシ基）が好ましい。
Ｒｘ及びＲｙがシクロアルキル基の場合、好ましくは炭素数３〜８のシクロアルキル基（好ましくはシクロペンチル基又はシクロヘキシル基）であり、これらのシクロアルキル基の２位の炭素原子が＞Ｃ＝Ｏである２−オキソシクロアルキル基であることも好ましい。
【００８９】
Ｒｘ及びＲｙは、好ましくは炭素数４以上のアルキル基又はシクロアルキル基であり、より好ましくは炭素数６以上、更に好ましくは炭素数８以上のアルキル基か、又はシクロアルキル基である。
【００９０】
＜一般式（ＺII）の化合物、一般式（ＺIII）の化合物＞
一般式（ＺII）、（ＺIII）中、Ｒ２０４〜Ｒ２０７は芳香族基、アルキル基又はシクロアルキル基を表す。
また、一般式（ＺII）中のＺ−は一般式（ＺＩ）におけるＺ−と同義であり、好ましい形態も同じである。
【００９１】
Ｒ２０４〜Ｒ２０７が芳香族基の場合、フェニル基、ナフチル基が好ましく、更に好ましくはフェニル基である。また、Ｒ２０４〜Ｒ２０７の芳香族基は、酸素原子、窒素原子、硫黄原子等を有する芳香族複素環基であってもよい。この芳香族複素環は、好ましくはピロール残基（ピロールから水素原子が１個失われることによって形成される基）、フラン残基（フランから水素原子が１個失われることによって形成される基）、チオフェン残基（チオフェンから水素原子が１個失われることによって形成される基）、インドール残基（インドールから水素原子が１個失われることによって形成される基）、ベンゾフラン残基（ベンゾフランから水素原子が１個失われることによって形成される基）、又はベンゾチオフェン残基（ベンゾチオフェンから水素原子が１個失われることによって形成される基）である。
【００９２】
Ｒ２０４〜Ｒ２０７がアルキル基の場合、好ましくは、炭素数１〜１０の直鎖又は分岐アルキル基（好ましくはメチル基、エチル基、プロピル基、ブチル基又はペンチル基）である。
Ｒ２０４〜Ｒ２０７がシクロアルキル基の場合、好ましくは炭素数３〜１０のシクロアルキル基（好ましくはシクロペンチル基、シクロヘキシル基又はノルボニル基）である。
【００９３】
Ｒ２０４〜Ｒ２０７であるアリール基、アルキル基、シクロアルキル基は、置換基を有していてもよい。この置換基としては、例えば、アルキル基（好ましくは炭素数１〜１５のアルキル基）、シクロアルキル基（好ましくは炭素数３〜１５のシクロアルキル基）、アリール基（好ましくは炭素数６〜１５のアリール基）、アルコキシ基（好ましくは炭素数１〜１５のアルコキシ基）、ハロゲン原子、水酸基、及びフェニルチオ基を挙げることができる。
【００９４】
一般式（ＺII）で表される化合物はジアリールヨードニウム塩であることがより好ましい。このジアリールヨードニウム塩としては、例えば、ジフェニルヨードニウムトリフルオロアセテート、ジフェニルヨードニウムトリフルオロメタンスルホナート、４−メトキシフェニルフェニルヨードニウムトリフルオロメタンスルホナート、４−メトキシフェニルフェニルヨードニウムトリフルオロアセテート、フェニル，４−（２’−ヒドロキシ−１’−テトラデカオキシ）フェニルヨードニウムトリフルオロメタンスルホナート、４−（２’−ヒドロキシ−１’−テトラデカオキシ）フェニルヨードニウムヘキサフルオロアンチモナート、フェニル，４−（２’−ヒドロキシ−１’−テトラデカオキシ）フェニルヨードニウム−ｐ−トルエンスルホナートを挙げることができる。
【００９５】
一般式（ＺIII）で表される化合物はジアゾメタン化合物であることがより好ましい。このジアゾメタン化合物としては、ビス（シクロヘキシルスルホニル）ジアゾメタン、ビス（ｔ−ブチルスルホニル）ジアゾメタン、及びビス（ｐ−トルエンスルホニル）ジアゾメタンを挙げることができる。
【００９６】
＜一般式（ＺIV）の化合物＞
一般式（ＺIV）中、Ｒ２０８は、炭素数１〜６のアルキル基であり、好ましくはメチル基、エチル基、プロピル基、イソプロピル基、ｎ−ブチル基、イソブチル基、ｓｅｃ−ブチル基、ペンチル基又はネオペンチル基である。Ｒ２０８がアルキル基の場合、このアルキル基は置換基を有してもよい。この置換基としては、ハロゲン原子、ハロゲン原子で置換されたアルキル基（好ましくは炭素数１〜１２）、アルコキシ基（好ましくは炭素数１〜１２）、アルキルチオ基（好ましくは炭素数１〜１２）、アルキルオキシスルホニル基（好ましくは炭素数１〜１２）、アリールオキシスルホニル基（好ましくは炭素数１〜１２）及びシクロアルキルアリールオキシスルホニル基（好ましくは炭素数１０〜２０）から選ばれる基が好ましく、フッ素原子で置換されたアルキル基（好ましくは炭素数１〜１２）がより好ましい。
【００９７】
一般式（ＺIV）中、Ａ１は２価の連結基である。Ａ１はエチレン基が好ましい。エチレン基は置換基を有することも好ましい。より好ましくはエチレン基の２つ炭素原子が有する置換基が互いに連結して環を形成した形態である。Ａ１は下記式（ＺIV−１）で表されることがより好ましい。
【００９８】
【化４】
2015193759.tif 000007
【００９９】
上記一般式（ＺIV−１）中、ＬはＯ、Ｓ、又は（ＣＨ２）ｎであり、ｎは１又は２である。＊は一般式（ＺIV）中のカルボニル基との連結部位を示す。
【０１００】
一般式（ＺIV）で表される化合物の具体例として、例えば、トリフルオロメチルスルホニルオキシビシクロ［２．２．１］ヘプト−５−エンジカルボキシイミド、スクシンイミドトリフルオロメチルスルホネート、フタルイミドトリフルオロメチルスルホネート、Ｎ−ヒドロキシナフタルイミドメタンスルホネート、Ｎ−ヒドロキシ−５−ノルボルネン−２，３−ジカルボキシイミドプロパンスルホネートが挙げられる。
【０１０１】
一般式（ＺＩ）で表される化合物及び一般式（ＺII）で表される化合物の具体例（化合物Ａ）を以下に示すが、本発明はこれらに限定されるものではない。また、下記表２中のカチオン構造及びアニオン構造を表２の下に示す。
【０１０２】
【表２】
2015193759.tif 000008
【０１０３】
【化５】
2015193759.tif 000009
【０１０４】
【化６】
2015193759.tif 000010
【０１０５】
また、一般式（ＺIII）で表される化合物及び一般式（ＺIV）で表される化合物の具体例を以下に示すが、本発明はこれらに限定されるものではない。
【０１０６】
【化７】
2015193759.tif 000011
【０１０７】
本発明に用いるブレンステッド酸前駆体として好ましいオキシムスルホネート化合物、すなわち、オキシムスルホネート残基を有する化合物としては、下記一般式（ｂ１）で表されるオキシムスルホネート残基を含有する化合物が好ましく例示できる。
【０１０８】
【化８】
2015193759.tif 000012
【０１０９】
一般式（ｂ１）中、Ｒ５はアルキル基又は芳香族基を示す。
Ｒ５がアルキル基の場合、炭素数１〜１０の、直鎖状または分岐状アルキル基が好ましい。Ｒ５がアルキル基の場合、このアルキル基は置換基として炭素数６〜１１のアリール基、炭素数１〜１０のアルコキシ基、または、シクロアルキル基（７，７−ジメチル−２−オキソノルボルニル基などの有橋式脂環基を含む、好ましくはビシクロアルキル基）を有することも好ましい。
Ｒ５が芳香族基の場合、炭素数６〜１１のアリール基が好ましく、フェニル基またはナフチル基がより好ましい。Ｒ５が芳香族基の場合、この芳香族基は置換基として低級アルキル基（好ましくは炭素数１〜３）、低級アルコキシ基（好ましくは炭素数１〜３）又はハロゲン原子を有することも好ましい。
【０１１０】
上記式（ｂ１）で表されるオキシムスルホネート残基を含有する化合物としては、下記一般式（ＯＳ−３）、（ＯＳ−４）または（ＯＳ−５）で表される化合物であることが特に好ましい。
【０１１１】
【化９】
2015193759.tif 000013
【０１１２】
一般式（ＯＳ−３）〜式（ＯＳ−５）中、Ｒ１はアルキル基又は芳香族基を表す。Ｒ２は水素原子、アルキル基、アリール基またはハロゲン原子を表し、Ｒ６はハロゲン原子、アルキル基、アルコキシ基、スルホ基、アミノスルホニル基またはアルコキシスルホニル基を表す。ＸはＯまたはＳを表す。ｎは１または２を表し、ｍは０〜６の整数を表す。
【０１１３】
一般式（ＯＳ−３）〜（ＯＳ−５）中、Ｒ１がアルキル基の場合、総炭素数１〜３０（アルキル基が有する置換基の炭素を含む）のアルキル基が好ましい。
Ｒ１がアルキル基の場合、メチル基、エチル基、ｎ−プロピル基、ｉ−プロピル基、ｎ−ブチル基、ｓ−ブチル基、ｔ−ブチル基、ｎ−ペンチル基、ｎ−ヘキシル基、ｎ−オクチル基、ｎ−デシル基、ｎ−ドデシル基、トリフルオロメチル基、パーフルオロプロピル基、パーフルオロヘキシル基、及びベンジル基から選ばれる基が好ましい。Ｒ１が置換アルキル基の場合、上記のＲ１として好ましいアルキル基が置換基として、ハロゲン原子、アルキルオキシ基、アリールオキシ基、アルキルチオ基、アリールチオ基、アルキルオキシカルボニル基、アリールオキシカルボニル基、及びアミノカルボニル基から選ばれる基を有する形態が好ましい。
【０１１４】
また、上記式（ＯＳ−３）〜（ＯＳ−５）中、Ｒ１が芳香族基の場合、アリール基であっても芳香族複素環であってもよい。
Ｒ１がアリール基の場合、総炭素数６〜３０（このアリール基が有する置換基の炭素を含む）のアリール基が好ましい。
Ｒ１がアリール基の場合、フェニル基、ｐ−メチルフェニル基、ｐ−クロロフェニル基、ペンタクロロフェニル基、ペンタフルオロフェニル基、ｏ−メトキシフェニル基、及びｐ−フェノキシフェニル基から選ばれる基が好ましい。Ｒ１が置換アリール基の場合、上記のＲ１として好ましいアリール基が置換基として、ハロゲン原子、アルキル基、アルキルオキシ基、アリールオキシ基、アルキルチオ基、アリールチオ基、アルキルオキシカルボニル基、アリールオキシカルボニル基、アミノカルボニル基、スルホン酸基、アミノスルホニル基、及びアルコキシスルホニル基から選ばれる基を有する形態が好ましい。
【０１１５】
また、一般式（ＯＳ−３）〜（ＯＳ−５）中のＲ１が芳香族複素環基の場合、その総炭素数（芳香族複素環が有する置換基の炭素を含む）は４〜３０が好ましい。
【０１１６】
Ｒ１が縮合芳香族複素環の場合、少なくとも１つの環が芳香族複素環であればよく、例えば、芳香族複素環とベンゼン環とが縮環していてもよい。
Ｒ１が芳香族複素環の場合、チオフェン環、ピロール環、チアゾール環、イミダゾール環、フラン環、ベンゾチオフェン環、ベンゾチアゾール環、及びベンゾイミダゾール環よりなる群から選ばれる環から水素原子を１つ除いた基が好ましい。Ｒ１が置換基を有する芳香族複素環の場合、上記のＲ１として好ましい芳香族複素環が置換基として、ハロゲン原子、アルキル基、アルキルオキシ基、アリールオキシ基、アルキルチオ基、アリールチオ基、アルキルオキシカルボニル基、アリールオキシカルボニル基、アミノカルボニル基、スルホン酸基、アミノスルホニル基、及びアルコキシスルホニル基から選ばれる基を有する形態が好ましい。
【０１１７】
一般式（ＯＳ−３）〜（ＯＳ−５）中、Ｒ２は、水素原子、アルキル基またはアリール基であることが好ましく、水素原子またはアルキル基であることがより好ましい。
一般式（ＯＳ−３）〜（ＯＳ−５）中、化合物中に２以上存在するＲ２のうち、１つまたは２つがアルキル基、アリール基またはハロゲン原子であることが好ましく、１つがアルキル基、アリール基またはハロゲン原子であることがより好ましく、１つがアルキル基であり、かつ残りが水素原子であることが特に好ましい。
【０１１８】
Ｒ２がアルキル基の場合、総炭素数１〜１２（アルキル基が有する置換の炭素を含む）のアルキル基であることが好ましく、総炭素数１〜６のアルキル基がより好ましい。
Ｒ２がアルキル基の場合、メチル基、エチル基、ｎ−プロピル基、ｉ−プロピル基、ｎ−ブチル基、ｉ−ブチル基、ｓ−ブチル基、ｎ−ヘキシル基、アリル基、クロロメチル基、ブロモメチル基、メトキシメチル基、ベンジル基が好ましく、メチル基、エチル基、ｎ−プロピル基、ｉ−プロピル基、ｎ−ブチル基、ｉ−ブチル基、ｓ−ブチル基、及びｎ−ヘキシル基から選ばれる基が好ましく、メチル基、エチル基、ｎ−プロピル基、ｎ−ブチル基、及びｎ−ヘキシル基から選ばれる基が更に好ましく、メチルがさらに好ましい。Ｒ２が置換アルキル基の場合、上記のＲ２として好ましいアルキル基が置換基として、ハロゲン原子、アルキルオキシ基、アリールオキシ基、アルキルチオ基、アリールチオ基、アルキルオキシカルボニル基、アリールオキシカルボニル基、及びアミノカルボニル基から選ばれる基を有する形態が好ましい。
【０１１９】
Ｒ２がアリール基の場合、総炭素数６〜３０（アリール基が有する置換基の炭素を含む）のアリール基が好ましい。
Ｒ２がアリール基の場合、フェニル基、ｐ−メチルフェニル基、ｏ−クロロフェニル基、ｐ−クロロフェニル基、ｏ−メトキシフェニル基、ｐ−フェノキシフェニル基が好ましい。また、Ｒ２が置換アリール基の場合、上記のＲ２として好ましいアリール基が置換基として、ハロゲン原子、アルキル基、アルキルオキシ基、アリールオキシ基、アルキルチオ基、アリールチオ基、アルキルオキシカルボニル基、アリールオキシカルボニル基、アミノカルボニル基、スルホン酸基、アミノスルホニル基、及びアルコキシスルホニル基から選ばれる基を有する形態が好ましい。
【０１２０】
Ｒ２がハロゲン原子の場合、具体的にはフッ素原子、塩素原子、臭素原子又はヨウ素原子である。これらの中でも、塩素原子、臭素原子が好ましい。
【０１２１】
一般式（ＯＳ−３）〜（ＯＳ−５）中、ＸはＯまたはＳを表し、Ｏであることが好ましい。一般式（ＯＳ−３）〜（ＯＳ−５）において、Ｘを環構成原子として含む環は、５員環または６員環である。
一般式（ＯＳ−３）〜（ＯＳ−５）中、ｎは１または２を表し、１であることが好ましい。
【０１２２】
上記式（ＯＳ−３）〜（ＯＳ−５）中のＲ６がアルキル基の場合、総炭素数１〜３０（アルキル基が有する置換基の炭素数を含む）のアルキル基であることが好ましい。
【０１２３】
Ｒ６がアルキル基の場合、メチル基、エチル基、ｎ−プロピル基、ｉ−プロピル基、ｎ−ブチル基、ｓ−ブチル基、ｔ−ブチル基、ｎ−ペンチル基、ｎ−ヘキシル基、ｎ−オクチル基、ｎ−デシル基、ｎ−ドデシル基、トリフルオロメチル基、パーフルオロプロピル基、パーフルオロヘキシル基、及びベンジル基から選ばれる基が好ましい。Ｒ６が置換アルキル基の場合、上記のＲ６として好ましいアルキル基が置換基として、ハロゲン原子、アルコキシ基、アリールオキシ基、アルキルチオ基、アリールチオ基、アルキルオキシカルボニル基、アリールオキシカルボニル基、及びアミノカルボニル基から選ばれる基を有する形態が好ましい。
【０１２４】
一般式（ＯＳ−３）〜（ＯＳ−５）中のＲ６がアルコキシ基の場合、総炭素数１〜３０（アルコキシ基が有する置換基の炭素を含む）のアルコキシ基が好ましい。
【０１２５】
Ｒ６がアルコキシ基の場合、メトキシ、エトキシ、ブトキシ、ヘキシルオキシ基、フェノキシエチルオキシ基、トリクロロメチルオキシ基、またはエトキシエチルオキシ基が好ましい。Ｒ６が置換アルコキシ基の場合、上記のＲ６として好ましいアルコキシ基が置換基として、ハロゲン原子、アルコキシ基、アリールオキシ基、アルキルチオ基、アリールチオ基、アルキルオキシカルボニル基、アリールオキシカルボニル基、及びアミノカルボニル基から選ばれる基を有する形態が好ましい。
【０１２６】
一般式（ＯＳ−３）〜（ＯＳ−５）中のＲ６がアミノスルホニル基の場合、メチルアミノスルホニル基、ジメチルアミノスルホニル基、フェニルアミノスルホニル基、メチルフェニルアミノスルホニル基、又はアミノスルホニル基が好ましい。
一般式（ＯＳ−３）〜（ＯＳ−５）中のＲ６がアルコキシスルホニル基の場合、メトキシスルホニル基、エトキシスルホニル基、プロピルオキシスルホニル基、又はブチルオキシスルホニル基が好ましい。
【０１２７】
また、一般式（ＯＳ−３）〜（ＯＳ−５）中、ｍは０〜２の整数が好ましく、０または１がより好ましく、０が特に好ましい。
【０１２８】
一般式（ＯＳ−３）〜式（ＯＳ−５）で表されるオキシムスルホネート化合物の具体例を以下に示すが、本発明はこれらに限定されるものではない。
【０１２９】
【化１０】
2015193759.tif 000014
【０１３０】
式（ｂ１）で表されるオキシムスルホネート残基を有する化合物は、下記一般式（ｂ２）で表される化合物であることも好ましい。
【０１３１】
【化１１】
2015193759.tif 000015
【０１３２】
式（ｂ２）中、Ｒ５ａは、アルキル基またはアリール基を表す。Ｘ１は、アルキル基、アルコキシ基、またはハロゲン原子を表す。ｍ１は０〜３の整数を表す。
【０１３３】
Ｘ１がアルキル基の場合、炭素数１〜４の直鎖状または分岐状アルキル基が好ましい。
Ｘ１がアルコキシ基の場合、炭素数１〜４の直鎖状または分岐状アルコキシ基が好ましい。
Ｘ１がハロゲン原子の場合、塩素原子またはフッ素原子が好ましい。
ｍ１は０または１が好ましい。
式（ｂ２）中、ｍ１が１であり、Ｘ１がメチルであり、Ｘ１の置換位置がオルト位であり、Ｒ５ａが炭素数１〜１０の直鎖状アルキル基、７，７−ジメチル−２−オキソノルボルニルメチル基、またはｐ−トルイル基である化合物が特に好ましい。
【０１３４】
式（ｂ１）で表されるオキシムスルホネート残基を含有する化合物は、下記一般式（ｂ３）で表されるオキシムスルホネート化合物であることも好ましい。
【０１３５】
【化１２】
2015193759.tif 000016
【０１３６】
式（ｂ３）中、Ｒ５は一般式（ｂ１）におけるＲ５と同義であり、Ｘ２は、ハロゲン原子、水酸基、炭素数１〜４のアルキル基、炭素数１〜４のアルコキシ基、シアノ基またはニトロ基を表す。Ｌは０〜５の整数を表す。
【０１３７】
式（ｂ３）におけるＲ５としては、メチル基、エチル基、ｎ−プロピル基、ｎ−ブチル基、ｎ−オクチル基、トリフルオロメチル基、ペンタフルオロエチル基、パーフルオロ−ｎ−プロピル基、パーフルオロ−ｎ−ブチル基、ｐ−トリル基、４−クロロフェニル基またはペンタフルオロフェニル基が好ましく、ｎ−オクチル基が特に好ましい。
Ｘ２としては、炭素数１〜５のアルコキシ基が好ましく、メトキシ基がより好ましい。
Ｌは、０〜２が好ましく、０〜１が特に好ましい。
【０１３８】
式（ｂ３）で表される化合物の具体例としては、α−（メチルスルホニルオキシイミノ）ベンジルシアニド、α−（エチルスルホニルオキシイミノ）ベンジルシアニド、α−（ｎ−プロピルスルホニルオキシイミノ）ベンジルシアニド、α−（ｎ−ブチルスルホニルオキシイミノ）ベンジルシアニド、α−（４−トルエンスルホニルオキシイミノ）ベンジルシアニド、α−〔（メチルスルホニルオキシイミノ）−４−メトキシフェニル〕アセトニトリル、α−〔（エチルスルホニルオキシイミノ）−４−メトキシフェニル〕アセトニトリル、α−〔（ｎ−プロピルスルホニルオキシイミノ）−４−メトキシフェニル〕アセトニトリル、α−〔（ｎ−ブチルスルホニルオキシイミノ）−４−メトキシフェニル〕アセトニトリル、α−〔（４−トルエンスルホニルオキシイミノ）−４−メトキシフェニル〕アセトニトリルを挙げることができる。
【０１３９】
一般式（ｂ２）又は（ｂ３）で表されるオキシムスルホネート化合物の好ましい具体例としては、下記化合物（ｉ）〜（ｉｘ）が挙げられる。化合物（ｉ）〜（ｉｘ）は商業的に入手することができる。
【０１４０】
【化１３】
2015193759.tif 000017
【０１４１】
上述してきた本発明に用いうるブレンステッド酸前駆体の中でも、特に、一般式（ＺＩ）で表されるスルホニウム化合物を用いるのが好ましい。化合物単体、および溶液中での安定性はスルホニウム化合物が最も高く、経時安定性に最も優れている。また、スルホニウム化合物を用いることによって、分散度のより低い（分子量分布がより狭い）重合体を合成できる。この理由は定かではないが、スルホニウム化合物の分解物であるスルフィドがドーマント種を形成し、適度な解離平衡が達成された為と推定される。
【０１４２】
［カチオン重合性モノマー］
本発明に用いうるカチオン重合性モノマーに特に制限はなく、カチオン重合が可能なモノマーであればいずれも使用可能である。例えば、Ｊ．Ｐ．Ｋｅｎｎｅｄｙらの著書（ＣａｒｂｏｃａｔｉｏｎｉｃＰｏｌｙｍｅｒｉｚａｔｉｏｎ，Ｊｏｈｎ  Ｗｉｌｅｙ＆Ｓｏｎｓ，１９８２）；Ｋ．Ｍａｔｙｊａｓｚｅｗｓｋｉらの著書（Ｃａｔｉｏｎｉｃ  Ｐｏｌｙｍｅｒｉｚａｔｉｏｎｓ，Ｍａｒｃｅｌ  Ｄｅｋｋｅｒ，１９９６）；高分子の合成（上），講談社サイエンティフィック、２０１４年４月１０日；大学院高分子化学，講談社サイエンティフィック、１９９７年５月２８日；新実験化学講座１９，高分子化学［Ｉ］，日本化学会編、１９７８年５月２０日等に記載されているモノマーなどが挙げられる。なかでも電子供与性の置換基を有するビニル誘導体が高いカチオン重合性を有するので好ましい。このような電子供与性の置換基を有するビニル誘導体の例を以下に示す。
【０１４３】
（１）エチレン骨格の水素原子がアルキル基やアリール基により置換されたモノマー。例えば、イソブチレン、スチレン、α−メチルスチレン等
（２）イソブチルビニルエーテル、ｎ−ブチルビニルエーテル、プロピルビニルエーテル、エチルビニルエーテル等のビニルエーテル類
（３）ヘテロ原子を介して置換されたビニルエーテル類、メチルビニルスルフィド等のビニルスルフィド類、Ｎ−ビニルカルバゾール等の誘導体
【０１４４】
これらの中でも、特にカチオン重合性の高いモノマーとして、イソブチルビニルエーテル、ｎ−ブチルビニルエーテル、プロピルビニルエーテル、エチルビニルエーテル、α−メチルスチレン、メチルビニルスルフィド、Ｎ−ビニルカルバゾール等を好適に用いることができる。
【０１４５】
また、開環重合することが知られているカチオン重合性環状モノマーとして、環状エーテル類、環状アセタール類、環状アミン類、環状イミノエーテル類、ラクトン、環状シロキサン類等を挙げることができる。
開環重合することが知られているカチオン重合性環状モノマーとしては、具体的には、テトラヒドロフラン、１，３−オキソラン、１，３−ジオキセパン、アジリジン（エチレンイミン）、Ｎ−（ｔ−ブチル）アジリジン、Ｎ―（２−テトラヒドロピラニル）アジリジン、アゼチジン（トリメチレンイミン）、２−オキサゾリン、ε−カプロラクトン、１，３−ジオキサン−２−オン、ヘキサメチルシクロトリシロキサン、オクタメチルシクロテトラシロキサン等を挙げることができる。
【０１４６】
本発明において、重合溶媒はカチオンに不活性であれば特に制限はなく、具体的には、ベンゼン、トルエン、キシレン等の芳香族炭化水素系溶媒；ペンタン、ヘキサン、ヘプタン、オクタン、シクロペンタン、シクロヘキサン、メチルシクロヘキサン、デカリン等の脂肪族炭化水素系溶媒；塩化メチル、塩化メチレン、塩化プロパン、塩化ブタン、１，２−ジクロロエタン、１，１，２−トリクロロエチレン、クロロベンゼン等のハロゲン化炭化水素系溶媒；メチルtert-ブチルエーテル、シクロペンチルメチルエーテル、テトラヒドロピラン等のエーテル系溶媒；ニトロプロパン、ニトロベンゼン等のニトロ化炭化水素化合物等から適宜選択して用いることができる。これらの有機溶媒は、単独あるいは二種以上のものを併用することも可能である。
【０１４７】
本発明における重合反応時の反応温度としては、従来のバッチ方式で適用される−７８℃以下でも好適に適用できるが、重合時の副反応の抑制と工業的に実施可能な温度条件として−４０℃〜−１０℃の温度範囲が好ましい。この温度範囲であると、重合時の副反応の抑制しつつ簡易な構成の冷却装置を用いて重合体を製造することができ、製造コストを低減できる点で好ましい。
【０１４８】
［重合停止剤］
重合停止剤としては、活性種であるカチオンを失活（中和）させる液であれば特に制限はなく、塩基性物質を含むアルコールや塩基性物質を含む水が用いられる。このアルコールの具体例としては、メタノール、エタノール、プロパノール、イソプロピルアルコール等が挙げられる。塩基性物質としては、例えば炭酸カリウム、トリエチルアミン、アンモニア等が上げられる。重合停止剤中の塩基性物質の量は、重合体溶液と合流した混合液中において、ブレンステッド酸１モルに対して、１モル〜１００モルとなるのが好ましい。
【０１４９】
［重合体の分散度］
本発明の製造方法で得られる重合体は、その分子量分布が高度に単分散化されている。本発明の製造方法で得られる重合体の分散度（重量平均分子量（Ｍｗ）／数平均分子量（Ｍｎ））は１．５以下であることが好ましく、１．２０以下であることがより好ましく、１．１８以下であることがさらに好ましく、１．１６以下であることがさらに好ましく、１．１５以下であることがさらに好ましい。
【実施例】
【０１５０】
以下に実施例に基づき本発明を更に詳細に説明するが、本発明はこれらの実施例により限定されるものではない。
【０１５１】
図１及び２に示す構成のフロー式反応システムによりカチオン重合反応を実施した。各部の詳細を下記に示す。
【０１５２】
［フロー式光照射装置（１０１）］
株式会社ワイエムシィ製ＫｅｙＣｈｅｍ−Ｌｕｍｉｎｏ
【０１５３】
［第１流路（１）の受光部（Ｅ）］
株式会社ワイエムシィ製光反応リアクター（流路幅１ｍｍ、流路深さ７５０μｍ、流路長さ９１．６ｃｍのテフロン（登録商標）平板流路に石英ガラス板を圧着させたもの）
【０１５４】
［光源］
株式会社ワイエムシィ製低圧水銀ランプ（２５４ｎｍにおける照度：３．０ｍＷ／ｃｍ２）
【０１５５】
［受光部（Ｅ）の上流側の第１流路（１）］
外径１／１６インチ、内径０．７５ｍｍ、長さ５０ｃｍのテフロン（登録商標）チューブ
【０１５６】
［受光部（Ｅ）の下流側の第１流路（１）］
外径１／１６インチ、内径０．７５ｍｍ、長さ５０ｃｍのテフロン（登録商標）チューブと、外径１／１６インチ、内径１．０ｍｍ、長さ５０ｃｍのＳＵＳ３１６チューブとをＳＵＳ３１６ユニオンで連結したもの
【０１５７】
［第２流路（２）］
外径１／１６インチ、内径１．０ｍｍ、長さ１００ｃｍのＳＵＳ３１６チューブ
【０１５８】
［第１合流部（４）］
三幸精機工業株式会社製ＳＵＳ３１６製Ｔ字型マイクロミキサー（内径０．２５ｍｍ）
【０１５９】
［反応管（５）］
外径１／１６インチ、内径１．０ｍｍ、長さ５０ｃｍのＳＵＳ３１６チューブ
【０１６０】
［第３流路（３）］
外径１／１６インチ、内径１．０ｍｍ、長さ１００ｃｍのＳＵＳ３１６チューブ
【０１６１】
［第２合流部（６）］
三幸精機工業株式会社製ＳＵＳ３１６製Ｔ字型マイクロミキサー（内径０．５０ｍｍ）
【０１６２】
［配管（７）］
外径１／１６インチ、内径１．０ｍｍ、長さ５０ｃｍのＳＵＳ３１６チューブ
【０１６３】
図１に示されるように、第１合流部の上流から配管の一部までの間を、−２５℃に設定した低温恒温槽（８）に浸した。
【０１６４】
［実施例１］
０．０２Ｍのトリフェニルスルホニウムトリフルオロメタンスルホナート（化合物Ａ−１、ブレンステッド酸前駆体、生じるブレンステッド酸のｐＫａ＝−３．９１）のジクロロメタン溶液を５０ｍｌガストシリンジにとり、ハーバード社製シリンジポンプＭｏｄｅｌ１１  Ｐｌｕｓにセットし、第１流路（１）の導入口（Ａ）から流速０．５ｍＬ／ｍｉｎで連続的に導入し、送液した。第１流路流通時には受光部（Ｅ）を構成する光反応リアクターに光源から紫外線が照射された。
０．２Ｍのイソブチルビニルエーテルのジクロロメタン溶液を５０ｍｌガストシリンジにとり、ハーバード社製シリンジポンプＭｏｄｅｌ１１  Ｐｌｕｓにセットし、第２流路（２）の導入口（Ｂ）から流速２．０ｍＬ／ｍｉｎで連続的に導入し、送液した。
トリエチルアミン８．８９ｇ、メタノール１０．０ｇ、ジクロロメタン１００ｇの混合溶液を１００ｍｌガストシリンジにとり、ハーバード社製シリンジポンプＭｏｄｅｌ１１  Ｐｌｕｓにセットし、第３流路（３）の導入口（Ｃ）から流速０．２ｍＬ／ｍｉｎで連続的に導入し、送液した。
５分経過後、出口から連続的に排出される重合体を含む溶液をサンプル容器に採取した。採取した重合体溶液において、ブレンステッド酸が中和されていることをｐＨ試験紙により確認した。
【０１６５】
採取した溶液の一部をテトラヒドロフラン（ＴＨＦ）で希釈し、分子量と分子量分布をゲルパーミエーションクロマトグラフィー（ＧＰＣ）にて測定した。分子量はポリスチレン換算である。ＧＰＣによる測定条件を以下に示す。
【０１６６】
装置：ＨＬＣ−８２２０ＧＰＣ（東ソー（株）製）
検出器：示差屈折計（ＲＩ検出器）
プレカラム：ＴＳＫＧＵＡＲＤＣＯＬＵＭＮ  ＨＸＬ−Ｌ  ６ｍｍ×４０ｍｍ（東ソー（株）製）
サンプル側カラム：以下３本を順に直結（全て東ソー（株）製）
・ＴＳＫ−ＧＥＬ  ＧＭＨＸＬ  ７．８ｍｍ×３００ｍｍ
・ＴＳＫ−ＧＥＬ  Ｇ４０００ＨＸＬ  ７．８ｍｍ×３００ｍｍ
・ＴＳＫ−ＧＥＬ  Ｇ２０００ＨＸＬ  ７．８ｍｍ×３００ｍｍ
リファレンス側カラム：ＴＳＫ−ＧＥＬ  Ｇ１０００ＨＸＬ  ７．８ｍｍ×３００ｍｍ
恒温槽温度：４０℃
移動層：ＴＨＦ
サンプル側移動層流量：１．０ｍＬ／分
リファレンス側移動層流量：１．０ｍＬ／分
試料濃度：０．１重量％
試料注入量：１００μＬ
データ採取時間：試料注入後５分〜４５分
サンプリングピッチ：３００ｍｓｅｃ
【０１６７】
その結果、単量体ピークは観測されず、数平均分子量（Ｍｎ）は１２５００、分子量分布（Ｍｗ／Ｍｎ＝分散度）は１．２８であった。
【０１６８】
［実施例２］
実施例１において、トリフェニルスルホニウムトリフルオロメタンスルホナートのジクロロメタン溶液をトリフェニルスルホニウム  ビス（ペンタフルオロベンゼンスルホニル）イミデート（化合物Ａ−４、生じるブレンステッド酸のｐＫａ＝−５．００）のジクロロメタン溶液に変更した以外は実施例１と同様にして重合体溶液を得た。得られた重合体溶液において、ブレンステッド酸が中和されていることをｐＨ試験紙により確認した。
得られた重合体溶液を用いて、実施例１と同様にして重合体の分子量及び分子量分布を調べたところ、単量体ピークは観測されず、数平均分子量（Ｍｎ）は１３０００、分子量分布（Ｍｗ／Ｍｎ＝分散度）は１．１８であった。
【０１６９】
［実施例３］
実施例１において、トリフェニルスルホニウムトリフルオロメタンスルホナートのジクロロメタン溶液をトリフェニルスルホニウム  １，１，２，２，３，３ヘキサフルオロプロパン−１，３−ジスルホニミデート（化合物Ａ−３、生じるブレンステッド酸のｐＫａ＝−１１．５５）のジクロロメタン溶液に変更した以外は実施例１と同様にして重合体溶液を得た。得られた重合体溶液において、ブレンステッド酸が中和されていることをｐＨ試験紙により確認した。
得られた重合体溶液を用いて、実施例１と同様にして重合体の分子量及び分子量分布を調べたところ、単量体ピークは観測されず、数平均分子量（Ｍｎ）は１２８００、分子量分布（Ｍｗ／Ｍｎ＝分散度）は１．１５であった。
【０１７０】
［実施例４］
実施例１において、トリフェニルスルホニウムトリフルオロメタンスルホナートのジクロロメタン溶液をトリフェニルスルホニウム  トリス（トリフルオロメチルスルホニル）メチデート（化合物Ａ−５、生じるブレンステッド酸のｐＫａ＝−１６．４０）のジクロロメタン溶液に変更した以外は実施例１と同様にして重合体溶液を得た。得られた重合体溶液において、ブレンステッド酸が中和されていることをｐＨ試験紙により確認した。
得られた重合体溶液を用いて、実施例１と同様にして重合体の分子量及び分子量分布を調べたところ、単量体ピークは観測されず、数平均分子量（Ｍｎ）は１３１００、分子量分布（Ｍｗ／Ｍｎ＝分散度）は１．１２であった。
【０１７１】
［比較例］
実施例１においてトリフェニルスルホニウムトリフルオロメタンスルホナートのジクロロメタン溶液をトリフルオロメタンスルホン酸（ｐＫａ＝−３．９１）のジクロロメタン溶液に変更した以外は実施例１と同様にして重合体溶液を得た。得られた重合体溶液において、トリフルオロメタンスルホン酸が中和されていることをｐＨ試験紙により確認した。
得られた重合体溶液を用いて、実施例１と同様にして重合体の分子量及び分子量分布を調べたところ、単量体ピークは観測されず、数平均分子量（Ｍｎ）は１６８００、分子量分布（Ｍｗ／Ｍｎ＝分散度）は１.４１であった。
【０１７２】
上記比較例では、ブレンステッド酸前駆体ではなく、ブレンステッド酸そのものであるトリフルオロメタンスルホン酸を第１流路（１）に直接導入した例である。この場合、得られる重合体の分散度は１.４１となった。
これに対し、トリフルオロメタンスルホン酸の前駆体であるトリフェニルスルホニウムトリフルオロメタンスルホナートを第１流路（１）に導入し、第１流路流通時の光照射によりトリフルオロメタンスルホン酸を生じさせた実施例１では、得られる重合体の分散度が１．２８となり、重合体の分子量分布をより単分散化することができた。
【０１７３】
また、実施例１〜４の比較から、ブレンステッド酸前駆体から生じるブレンステッド酸のｐＫａが小さい程（強酸である程）、得られる重合体の分子量分布が狭く、分子量が高度に均一化された重合体が得られることがわかった。実施例２〜４で生じたブレンステッド酸は反応性や腐食性が高く、商業的に入手し、カチオン重合に適用することはできない。本発明では、安全性の高いブレンステッド酸前駆体を用いて、反応システムの流路内で強酸（ブレンステッド酸）を発生させ、その中和も流路内で完結させる。これにより、分子量分布が高度に単分散化された重合体を得ることが可能になった。
【０１７４】
また、図１に示すフロー式反応装置で得られた上記の結果に鑑みれば、図４に示すフロー式光反応装置を用いてブロック共重合体を形成した場合も同様に、得られるブロック共重合体の分散度が高度に高められることがわかる。
【符号の説明】
【０１７５】
１００  フロー式反応システム
１  第１流路
２  第２流路
３  第３流路
４  第１合流部
５  反応管（反応流路）
６  第２合流部
７  配管
８  低温恒温槽
Ｅ  第１流路受光部
９  第１基板
１０  第２基板
１ａ  導入部
１ｂ  排出部
１ｃ  溝（流路）
１０１  フロー式光照射装置
１０２  フロー式反応システム（ブロック共重合体製造）
１１  第１流路
１２  第２流路
１３  第３流路
１４  第４流路
１５  第１合流部
１６  第１反応管（第１反応流路）
１７  第２合流部
１８  第２反応管（第２反応流路）
１９  第３合流部
２０  配管
２１  低温恒温槽
【図１】
2015193759.tif 000019
【図２】
2015193759.tif 000020
【図３】
2015193759.tif 000021
【図４】
2015193759.tif 000022